(57)【要約】【課題】  接着剤液の含浸とともに行うコードの改質を、より高効率化することができるゴム物品補強用コードの改質方法、およびこれにより得られる改質ゴム物品補強用コードを提供する。【解決手段】  ゴム物品補強用としての有機繊維コードを接着剤液で含浸処理する含浸処理工程を含むゴム物品補強用コードの改質方法である。ゴム物品補強用コードに対しレーザー照射を行う熱処理工程を含む。ゴム物品補強用コードの改質方法により得られる改質ゴム物品補強用コードである。４×１０-2Ｎ／ｄｔｅｘのときの中間伸度が２〜４％である。【選択図】        なし【特許請求の範囲】
【請求項１】
ゴム物品補強用としての有機繊維コードを接着剤液で含浸処理する含浸処理工程を含むゴム物品補強用コードの改質方法において、前記ゴム物品補強用コードに対しレーザー照射を行う熱処理工程を含むことを特徴とするゴム物品補強用コードの改質方法。
【請求項２】
前記熱処理工程において、前記ゴム物品補強用コードに対し、２５０〜３８０００ｋＪ／ｋｇのエネルギーを付与する請求項１記載のゴム物品補強用コードの改質方法。
【請求項３】
前記レーザーの出力を、２０〜４００Ｗとする請求項１または２記載のゴム物品補強用コードの改質方法。
【請求項４】
前記熱処理工程における前記ゴム物品補強用コードの速度を、５〜１００ｍ／ｍｉｎとする請求項１〜３のうちいずれか一項記載のゴム物品補強用コードの改質方法。
【請求項５】
請求項１〜４のうちいずれか一項記載のゴム物品補強用コードの改質方法により得られる改質ゴム物品補強用コードであって、４×１０-2Ｎ／ｄｔｅｘのときの中間伸度が２〜４％であることを特徴とする改質ゴム物品補強用コード。
【発明の詳細な説明】
【技術分野】
【０００１】
本発明はゴム物品補強用コード（以下、単に「コード」とも称する）の改質方法および改質ゴム物品補強用コードに関し、詳しくは、タイヤ等のゴム物品の補強に用いられるコードを高機能化するためのゴム物品補強用コードの改質方法およびこれにより得られる改質ゴム物品補強用コードに関する。
【背景技術】
【０００２】
タイヤを始めとするゴム物品補強用として用いられるポリエステルやポリアミド（ナイロン）等の有機繊維コードは、通常、ゴムとの接着のためにレゾルシン・ホルマリン／ゴムラテックス（ＲＦＬ）液等の接着剤液を含浸した後、乾燥、熱処理を施すことにより改質されて、補強用コードとしての所望のコード性能を付与される。このコード改質工程は、従来、有機繊維コードに対し張力をかけながら熱延伸していく方法により行われることが一般的である。
【０００３】
この際、従来の熱延伸装置では、内部の熱処理ゾーンを空気加熱により加温して、この熱処理ゾーンにコードを通過させることでタイヤコードを熱延伸している。かかる熱処理の主な目的としては、生コードの高弾性化、低熱収縮化等を行うためのコード改質と、コードと接着剤液との接着とを図ることにある。
【０００４】
一方、有機繊維の改質に係る技術として、例えば、特許文献１〜３には、ポリエステル繊維の製造方法において、延伸時にレーザー光を照射する技術が記載されており、また、特許文献４および５には、熱可塑性樹脂に対しレーザー光を照射する工程を含む熱可塑性合成繊維の製造方法、および、熱可塑性合成樹脂からなるフラットヤーンの製造方法が夫々記載されている。
【特許文献１】特開昭６１−７５８１１号公報（特許請求の範囲等）
【特許文献２】特開２００１−３４８７２７号公報（特許請求の範囲等）
【特許文献３】特開２００２−２４２０４０号公報（特許請求の範囲等）
【特許文献４】特開２００２−１９４７６１号公報（特許請求の範囲等）
【特許文献５】特開２００２−３６３８２０号公報（特許請求の範囲等）
【発明の開示】
【発明が解決しようとする課題】
【０００５】
ところで、上記のような空気加熱を用いた方法によりタイヤコードの改質を行う場合には、伝熱媒体が空気であるため、伝熱手段が対流伝熱に限られてしまい、大半の熱エネルギーが大気中に放出されることになる。そのため、コードに十分な量の熱エネルギーを与えて所望の改質を行い、工業的に大量生産するためには、改質機を大型化することが必要となっていた。
【０００６】
そこで本発明の目的は、接着剤液の含浸とともに行うコードの改質を、より高効率化することができるゴム物品補強用コードの改質方法、およびこれにより得られる改質ゴム物品補強用コードを提供することにある。
【課題を解決するための手段】
【０００７】
本発明者らは、鋭意検討した結果、コードの改質手段としてレーザーを利用することにより、コード改質処理の高効率化を図ることが可能となることを見出して、本発明を完成するに至った。
【０００８】
即ち、本発明のゴム物品補強用コードの改質方法は、ゴム物品補強用としての有機繊維コードを接着剤液で含浸処理する含浸処理工程を含むゴム物品補強用コードの改質方法において、前記ゴム物品補強用コードに対しレーザー照射を行う熱処理工程を含むことを特徴とするものである。
【０００９】
また、本発明の改質ゴム物品補強用コードは、上記本発明のゴム物品補強用コードの改質方法により得られる改質ゴム物品補強用コードであって、４×１０-2Ｎ／ｄｔｅｘのときの中間伸度が２〜４％であることを特徴とするものである。
【発明の効果】
【００１０】
本発明によれば、接着剤液塗布後のコードの改質をレーザーを用いて行うものとしたことにより、改質工程の高効率化を図ることが可能となった。なお、前述したように、有機繊維をレーザー照射により処理する技術は上記特許文献１〜５等により公知であるが、これら公報に記載の技術はいずれも、合成繊維自体の製造工程において、延伸時にレーザー照射を適用するものであり、ゴム物品補強用としての有機繊維コードの改質においてレーザー照射を適用することにより優れた効果が得られることは、本発明により初めて見出された知見である。
【発明を実施するための最良の形態】
【００１１】
以下、本発明の好適な実施の形態について詳細に説明する。
本発明のゴム物品補強用コードの改質方法は、ゴム物品補強用としての有機繊維コードを接着剤液で含浸処理する含浸処理工程を含むものであり、さらに、熱処理工程として、かかるゴム物品補強用コードに対しレーザー照射を行う点に特徴を有する。
【００１２】
図１に、本発明の改質方法に係るレーザーを利用したゴム物品補強用コードの処理機１０の概略図を示す。本発明に係る熱処理は、例えば、図示する処理機１０において行うことができる。図示するように、処理機１０においては、巻出ロール１１から巻き出されたコード１に対し、延伸ロール１２により張力をかけながら、保温ボックス１３内でレーザー光源２０からのレーザー照射により熱処理を行った後、接着剤液１４による含浸処理を行う。含浸処理後のコード１は、乾燥ゾーン１５で乾燥されて、巻取ロール１６に巻き取られる。ここで、保温ボックス１３は、レーザー加熱による発熱を保持し、かつ、レーザー光を外部に漏らさないために用いられる。なお、本発明に係る熱処理工程は、含浸処理工程の前後のいずれにおいて行ってもよいが、好ましくは図示するように、含浸処理工程前に行う。
【００１３】
具体的な処理条件としては、かかる熱処理工程において、含浸処理されたゴム物品補強用コードに対し、コード質量あたり２５０〜３８０００ｋＪ／ｋｇのエネルギーを付与することが好ましい。２５０ｋＪ／ｋｇとは、ポリエステルの一種であるポリエチレンテフタレート（ＰＥＴ）を融解させるのに必要なエネルギー量であり、一方、３８０００ｋＪ／ｋｇとは、従来の熱処理方法で付与されているエネルギー量であるので、この範囲内程度のエネルギー量をコードに付与することで、従来方法と同等の改質効果を得ることができる。かかる付与エネルギー量は、レーザー出力および処理速度、即ち、熱処理工程におけるコードの速度を適宜調整することにより制御することができる。
【００１４】
レーザーの出力および熱処理工程におけるコードの速度は、必要な付与エネルギー量に合わせ適宜設定することができ、特に制限されるものではないが、例えば、レーザーの出力は２０〜４００Ｗの範囲内とすることができ、また、熱処理工程におけるコードの速度は５〜１００ｍ／ｍｉｎの範囲内とすることができる。この程度の範囲内とすることにより、コードの改質を、高効率でかつ十分に行うことが可能となる。
【００１５】
本発明に用いることのできるレーザー光源としては、上記処理条件を満足させるために、処理される有機繊維コードに吸収される波長のもの、即ち、主として赤外線領域のレーザーであって、かつ、１０Ｗ以上程度の出力が得られるものを用いることが必要であり、例えば、波長１０６００ｎｍのＣＯ2レーザーなどを好適に用いることができる。
【００１６】
本発明においては、上記のような熱処理工程により改質を行うことで、４×１０-2Ｎ／ｄｔｅｘ（６６Ｎ／１６７０ｄｔｅｘ）のときの中間伸度が２〜４％である改質ゴム物品補強用コードを得ることができる。これに対し、未改質コード（生コード）の中間伸度は、５〜７％程度である。
【００１７】
本発明は、接着剤液による含浸処理工程とともに行うゴム物品補強用コードの熱処理による改質方法の改良に係る技術であり、かかる改質をレーザー照射を用いた熱処理工程により行う以外の点については特に制限されるものではない。例えば、本発明を適用可能なゴム物品補強用の有機繊維コードとしては、ポリアミド（ナイロン）、レーヨン、ポリエステル、芳香族ポリアミド、高強度高弾性率ポリビニルアルコール繊維等のコードを用いることができる。また、本発明において得られる改質ゴム物品補強用コードは、タイヤを初めとする各種ゴム物品に使用することが可能である。
【実施例】
【００１８】
以下、本発明を実施例により具体的に説明する。
実施例、比較例および参考例
下記に示すコード条件を備える有機繊維コードを測定に用いた。
・材質：ＰＥＴ
・原糸繊度：１６７０ｄｔｅｘ
・撚本数：２本
・上撚数×下撚数：３９本×３９本
【００１９】
上記有機繊維コードをＲＦＬ液で含浸処理した後、下記の表１中に夫々示す条件にて、実施例についてはレーザー照射を行い（レーザー光源：ＣＯ2レーザー（波長：１０６００ｎｍ、ビーム径：６ｍｍ）使用）、比較例については従来の加熱空気を用いて熱処理することにより、コード改質を行った。また、参考例は、未熱処理の生コードの中間伸度データを示す。なお、表中の付与エネルギーは、装置が発生するエネルギーを示す。
【００２０】
【表１】
2005240202.tif 000002
【００２１】
上記表１中の結果からわかるように、レーザー照射により熱処理を行った実施例においては、短時間でかつ確実に、十分な量の熱エネルギーをコードに付与することができ、過熱空気を用いた比較例に比し高効率でコードを改質できることが確かめられた。なお、レーザー光は実質的にスポット点一点での照射となるため、処理時間はごく短時間であった。
【図面の簡単な説明】
【００２２】
【図１】本発明に係るレーザーを利用したコード処理機を示す概略図である。
【符号の説明】
【００２３】
１  ゴム物品補強用コード
１０  コード処理機
１１  巻出ロール
１２  延伸ロール
１３  保温ボックス
１４  接着剤液
１５  乾燥ゾーン
１６  巻取ロール
２０  レーザー光源
【図１】
2005240202.tif 000003